(57)【要約】【課題】  表面層が透明であっても黄変がほとんど発生しない新規な耐光性床材の提供。【解決手段】  可塑剤としてアルキルスルホン酸エステルを用いた透明塩化ビニル系樹脂表面層を有することを特徴とする塩化ビニル系樹脂層含有床材。【選択図】        なし【特許請求の範囲】
【請求項１】
可塑剤としてアルキルスルホン酸エステルを用いた透明塩化ビニル系樹脂表面層を有することを特徴とする塩化ビニル系樹脂層含有床材。
【発明の詳細な説明】
【技術分野】
【０００１】
本発明は、紫外線による黄変がない新規な耐光性床材を提供する点にある。
【背景技術】
【０００２】
塩化ビニル系樹脂には、通常樹脂の溶融温度を下げた成形加工を容易にし、併せて成形品に柔軟性を与えるため可塑剤が広く用いられている。この可塑剤のなかでもフタル酸エステル系可塑剤は、その耐揮発性、耐寒性および可塑化効率に優れていることもあって、塩化ビニル系樹脂には必ず含まれていると考えてもよいほど広く普及している可塑剤である。
【０００３】
例えば、特許文献１にも、塩化ビニル系樹脂のフロアシート中にジオクチルフタレートなどの可塑剤が用いられている。
【０００４】
透明な塩化ビニル系樹脂は、直射日光に当る部分が黄変して性能が低下することはよく知られている（着色しておけば、顔料着色効果で紫外線が通りにくく、変色しにくい）が、さらに塩化ビニル系樹脂の床材を使用した室内には不快な臭いも発生することがあると言われている。
【０００５】
【特許文献１】特開平５−５１８７９号公報
【発明の開示】
【発明が解決しようとする課題】
【０００６】
本発明の目的は、表面層が透明であっても黄変がほとんど発生しない新規な耐光性床材を提供する点にある。
【課題を解決するための手段】
【０００７】
本発明は、床材における最上層に、可塑剤としてフタル酸エステルを用いないでアルキルスルホン酸エステルを用いた点にある。
【０００８】
すなわち、本発明は、可塑剤としてアルキルスルホン酸エステルを用いた透明塩化ビニル系樹脂表面層を有することを特徴とする塩化ビニル系樹脂層含有床材に関する。
【０００９】
前記透明塩化ビニル系樹脂表面層に使用されるアルキルスルホン酸エステルの使用量としては、樹脂１００重量部に対して２０〜１００重量部、好ましくは３０〜８０重量部である。２０重量部を下廻ると床材が硬すぎて施工性に欠け、１００重量部を上廻ると軟らかくなりすぎて強度などが劣る。
【００１０】
可塑剤としてアルキルスルホン酸エステルを用いた透明塩化ビニル系樹脂表面層を有する塩化ビニル系樹脂床材において、樹脂層の下には場合により建材の接着性を向上させるため繊維層を設けてもよい。繊維層としては、寒冷紗などの織物のほか、不織布であってもよい。
【００１１】
また、前記「可塑剤としてアルキルスルホン酸エステルを用いた透明塩化ビニル系樹脂表面層」のさらに上には、紫外線防止用塗料層を設けることもできる。たとえば紫外線防止剤を含有する透明なアクリル樹脂系塗料やポリウレタン・塩化ビニル樹脂併用塗料などが用いられる。
【００１２】
前記塩化ビニル系樹脂としては、ポリ塩化ビニル、塩化ビニル−酢酸ビニル共重合体、塩化ビニル−酢酸ビニル−無水マレイン酸共重合体、塩化ビニル−塩化ビニリデン共重合体、塩化ビニル−（メタ）アクリル酸エステル共重合体、塩化ビニル−塩化ビニリデン−（メタ）アクリル酸エステル共重合体、塩化ビニル−オフフィン（エチレン、プロピレンなど）共重合体、塩化ビニル−スチレン共重合体などを挙げることができるが、これに限定するものではない。
【００１３】
前記アルキルスルホン酸エステルとしては、炭素数６〜４４、好ましくは８〜２４、とくに好ましくは１０〜２０の脂肪族スルホン酸と芳香族または脂肪族アルコールとのエステルであり、下記で示すことができる。
【化１】
2006299598.tif 000002
Ｒ１：炭素数６〜４４、好ましくは８〜２４、とくに好ましくは１０〜２０のアルキ
ル基であり、アルキル基は直鎖または分岐のいずれでもよいがあまり長鎖の
分岐は好ましくはない。
Ｒ２：芳香族または脂肪族とくにアルキル基であり、芳香族基として単環または多環
であることができ、いずれもアルキル基またはアルコール基を置換基としても
つことができるが、とくに単環の芳香族基が好ましい。
一層具体的好ましい化合物として、下記式
【化２】
2006299598.tif 000003
（式中、Ｒ３はＨ、ＣＨ３、Ｃ２Ｈ５、ＯＣＨ３、ＯＣ２Ｈ５よりなる群から選ばれた基であり、ｎは１０〜２０から選ばれた整数である）
で示すことができる。
【発明の効果】
【００１４】
本発明により、紫外線による黄変が少ない新規な耐光性床材を提供することができた。
【実施例】
【００１５】
以下に実施例と比較例を挙げて本発明を説明するが、本発明はこれにより何ら限定されるものではない。
【００１６】
実施例１、比較例１〜６
まず、塩化ビニル系樹脂に、本発明の可塑剤を使用したケースのほか、従来から用いられていた各種可塑剤を用いた場合に、それぞれの耐光性について調査を行った。
【００１７】
各比較例、実施例の組成は表１に示す。
【表１】
2006299598.tif 000004
ＰＶＣ：ストレートタイプのＰＶＣ、重合度１３００
ＤＩＤＰ：ジ（イソデシル）フタレート
ＤＯＰ：ジ（２−チルヘキシル）フタレート
ＤＩＮＰ：ジ（イソノニル）フタレート
ＤＵＰ：ジ（ウンデシル）フタレート
ＴＭＥ：トリメリット酸エステル系可塑剤
ＰＭＲ：ポリメリック系可塑剤
アルキルスルホン酸エステル：本発明で用いる下記構造式のフェニルスルホン酸
ｎ−ペンタデカンエステル
【化３】
2006299598.tif 000005
安定剤１：亜鉛系複合剤
安定剤２：亜燐酸エステル系複合剤
紫外線吸収剤：２−（２′−ヒドロキシ−５′−メチルフェニル）ベンゾトリア
ゾール
表中の数字は、いずれも重量部を示す。
【００１８】
前記各組成物を、テストロールにて混練し、厚さ０．５ｍｍのシートを作成した。このシートをＪＩＳ  Ｋ７３５０Ｂに準拠して褪色性の試験を行い、その着色の程度をＪＩＳ  Ｚ８７３０（１９８０）に従い、Ｌ＊ａ＊ｂ＊表色系の色差（ΔＥ＊）を求め、これにより変色の程度を対比した。
【数１】
2006299598.tif 000006
Ｌ＊は明度にあたるものであり、ａ＊とｂ＊はクロマティクネス指数で
ある。
その結果を表２に示す。
【表２】
2006299598.tif 000007
【００１９】
実施例２および比較例７
実施例２と比較例７は、樹脂組成物における可塑剤の点のみで相違する以外は、すべての点で同一である。
（１）床材の層構成
第１層：透明樹脂フィルム（膜厚０．５ｍｍ）
第２層：着色中間樹脂シート（膜厚０．５ｍｍ）
第３層：下層樹脂シート（膜厚１．０ｍｍ）
（２）各層の構成
表３に示す。
【表３】
2006299598.tif 000008
＊１：塩化ビニル系樹脂としては、ストレートＰＶＣ（サスペンジョンタイプ）
、重合度  １０００のものを使用
＊２：アルキルスルホン酸エステルは、
【化４】
2006299598.tif 000009
＊３：安定剤は、亜鉛系複合剤
亜燐酸エステル系複合剤
＊４：紫外線吸収剤は、２−（２′−ヒドロキシ−５′−メチルフェニル）
ベンゾトリアゾール
（３）上記床材の耐光性
耐光性試験条件
温度：４５℃、ＵＶ照射量：６０ｍＷ／ｃｍ２
床材を第１層の側から観察して床材の変色の程度を評価した。
【表４】
2006299598.tif 000010